(57)【要約】【課題】セラミックグリーンシートを薄層化しても、シートアタック現象を十分に防ぐことのできる積層セラミックコンデンサーの誘電体層用感光性組成物を提供する。【解決手段】積層セラミックコンデンサーの誘電体層用感光性組成物は、ビニルアセタール構成単位を６０〜８０モル％、ビニルアルコール構成単位を１９〜３８モル％、酢酸ビニル構成単位を１０モル％以下、およびエチレン性不飽和二重結合を有する構成単位を０．３〜１０モル％有する変性ポリビニルアセタール（Ａ）と、光重合開始剤（Ｂ）とを含有する。  この感光性組成物を、光架橋させることで、耐溶剤性を発現したセラミックグリーンシートが得られる。【選択図】なし【特許請求の範囲】
【請求項１】
下記一般式（１）で表される構成単位を６０〜８０モル％、下記一般式（２）で表される構成単位を１９〜３８モル％、下記一般式（３）で表される構成単位を１０モル％以下、および下記一般式（４）で表される構成単位を０．３〜１０モル％有する変性ポリビニルアセタール（Ａ）と、
光重合開始剤（Ｂ）とを含有することを特徴とする積層セラミックコンデンサーの誘電体層用感光性組成物。
【化１】
2007115827.tif 000008
〔但し、一般式（１）中、Ｒ１は炭素数１〜１０の鎖状アルキル基、環状アルキル基及びアリール基から選ばれる炭化水素基を示す。〕
【化２】
2007115827.tif 000009
【化３】
2007115827.tif 000010
【化４】
2007115827.tif 000011
〔但し、一般式（４）中、Ｒ２はエチレン性不飽和二重結合を有する基を示す。〕
【請求項２】
前記変性ポリビニルアセタール（Ａ）は、ポリビニルアセタールの水酸基残基に（メタ）アクリロイル基を含むイソシアネート化合物との反応によるか、もしくはポリビニルアセタールの水酸基残基と（メタ）アクリロイル基を含むオキシラン化合物との反応によって得られることを特徴とする請求項１に記載の積層セラミックコンデンサーの誘電体層用感光性組成物。
【請求項３】
前記変性ポリビニルアセタール（Ａ）１００重量部に対して、エチレン性不飽和二重結合を少なくとも１個有する化合物１０〜２００重量部を、さらに含有してなることを特徴とする請求項１または請求項２に記載の積層セラミックコンデンサーの誘電体層用感光性組成物。
【請求項４】
前記変性ポリビニルアセタール（Ａ）１００重量部に対して、未変性のポリビニルアセタール１０〜３００重量部を、さらに含有してなることを特徴とする請求項１ないし請求項３のいずれかに記載の積層セラミックコンデンサーの誘電体層用感光性組成物。
【発明の詳細な説明】
【技術分野】
【０００１】
本発明は、積層セラミックコンデンサーの誘電体層用感光性組成物に関する。
【背景技術】
【０００２】
一般に、積層セラミックコンデンサーを製造するには、まず、セラミック粉末と誘電体層用のバインダー（以下バインダー成分という）などを混合した誘電体層用のスラリーを支持シート上に塗布し加熱して塗膜を乾燥させて、セラミックグリーンシート（以下、セラミックシートという）を作製する。
【０００３】
次に、ニッケルなどの導電体粉末と電極用バインダーとを溶剤に溶解して電極ペーストを調製し、この電極ペーストを上記セラミックシート上に印刷し、乾燥させて電極層を形成する。
【０００４】
さらにセラミックシートを支持シートから剥離してセラミックシートと電極層を有する積層体ユニットを積層し、加圧し得られた積層体を切断してグリーンチップを作製し、グリーンチップからバインダーを脱脂後、焼結することで積層セラミックコンデンサーが製造される。
【０００５】
ところで、近年の電子機器の小型化に伴い、電子部品の小型化と高性能化が要求され、積層セラミックコンデンサーについても小型化、大容量化が推進されている。これに対しては、積層セラミックコンデンサーに使用されているセラミックシートを薄層化して多層に積層することで積層セラミックコンデンサーの小型化、大容量化を可能としている。
【０００６】
上記のような薄層化の要請に応じ、セラミックシートの厚みを薄くすると、セラミックシートに電極ペーストを印刷する際に、電極ペーストに含まれる溶剤によってセラミックシートに含まれるバインダー成分が溶解されるシートアタック現象が発生し易くなる。このシートアタック現象によって、セラミック層にピンホール、クラック、皺などが発生するとショート不良等を起こし、目的とする電気特性が得られず、生産時の歩留まりも低下する。
【０００７】
そこで、従来から、セラミックシートに含まれるバインダー成分を溶解し難い溶剤を電極ペーストの溶剤として選択することでシートアタック現象を防止する方法が提案されている（例えば特許文献１を参照）。
【０００８】
特許文献１においては、セラミックシートのバインダー成分として従来から多用されているポリビニルブチラール樹脂が使用されている。
【特許文献１】特開２００２−２５２１４２公報
【発明の開示】
【発明が解決しようとする課題】
【０００９】
ところで、特許文献１で提案されているように、電極ペーストの溶剤を選択してシートアタック現象を防止する場合でも、電極用バインダーが導電性無機成分へ容易に吸着し、電極ペーストの溶剤中で安定した分散性を有するように、電極ペーストの溶剤が電極用バインダーを十分に溶解する性質を有することが必要である。このような電極用バインダーを十分に溶解する溶剤は、わずかながらもバインダー成分をも溶解するのでさらなるセラミックシート薄層化の要請に応じて、セラミックシートの厚みを薄くするとシートアタック現象を十分に防止できない。
【００１０】
なお、ポリビニルブチラール樹脂を水溶性化することも考えられるが、そうするとバインダーが吸湿性を帯びてセラミックシートの成形性が低下するため、薄層化自体が困難である。
【００１１】
本発明は上記のような事情に基づいて完成されたものであって、セラミックシートを薄層化しても、シートアタック現象を十分に防ぐことのできる積層セラミックコンデンサーの誘電体層用感光性組成物を提供することを目的とする。
【課題を解決するための手段】
【００１２】
本発明者らは、上記目的を達成するために鋭意研究を行った結果、エチレン性不飽和二重結合を有するポリビニルアセタールに対して活性エネルギー線を照射して光架橋させることで、電極ペーストの溶剤によって溶かされない性質（以下、耐溶剤性という）を発現できるという知見を得た。
【００１３】
上記の目的を達成するための手段として、請求項１の発明は、下記一般式（１）で表される構成単位を６０〜８０モル％、下記一般式（２）で表される構成単位を１９〜３８モル％、下記一般式（３）で表される構成単位を１０モル％以下、および下記一般式（４）で表される構成単位を０．３〜１０モル％有する変性ポリビニルアセタール（Ａ）と、光重合開始剤（Ｂ）とを含有することを特徴とする積層セラミックコンデンサーの誘電体層用感光性組成物である。
【００１４】
【化５】
2007115827.tif 000002
〔但し、一般式（１）中、Ｒ１は炭素数１〜１０の鎖状アルキル基、環状アルキル基及びアリール基から選ばれる炭化水素基を示す。〕
【００１５】
【化６】
2007115827.tif 000003
【００１６】
【化７】
2007115827.tif 000004
【００１７】
【化８】
2007115827.tif 000005
〔但し、一般式（４）中、Ｒ２はエチレン性不飽和二重結合を有する基を示す。〕
【００１８】
請求項２の発明は、請求項１に記載のものにおいて、前記変性ポリビニルアセタール（Ａ）は、ポリビニルアセタールの水酸基残基に（メタ）アクリロイル基を含むイソシアネート化合物との反応によるか、もしくはポリビニルアセタールの水酸基残基と（メタ）アクリロイル基を含むオキシラン化合物との反応によって得られるところに特徴を有する。
【００１９】
請求項３の発明は、請求項１または請求項２のいずれかに記載のものにおいて、前記変性ポリビニルアセタール（Ａ）１００重量部に対して、エチレン性不飽和二重結合を少なくとも１個有する化合物１０〜２００重量部を、さらに含有してなるところに特徴を有する。
【００２０】
請求項４の発明は、請求項１ないし請求項３のいずれかに記載のものにおいて、前記変性ポリビニルアセタール（Ａ）１００重量部に対して、未変性のポリビニルアセタール１０〜３００重量部を、さらに含有してなるところに特徴を有する。
【発明の効果】
【００２１】
＜請求項１の発明＞
変性ポリビニルアセタール（Ａ）と光重合開始剤（Ｂ）とを含む感光性組成物は、セラミックシートの誘電体層用のバインダー成分として、セラミック原料などに混合されて誘電体層用のスラリーとされる。この誘電体層用のスラリーを支持シート上に塗布した後、乾燥し紫外線などの活性エネルギー線を照射すると活性エネルギー線の照射を受けることで光重合開始剤（Ｂ）が触媒として作用し、それに伴なって変性ポリビニルアセタール（Ａ）の構成単位が有しているエチレン性不飽和二重結合の部分が架橋反応をすることで硬化する（以下、光硬化という）。この光硬化により、セラミックシートの溶解性を変化させるから、セラミックシートの耐溶剤性を発現させることができ、シートアタック現象を防止することができる。
【００２２】
また、一般式（１）で表されるビニルアセタール単位を６０〜８０モル％、一般式（２）で表されるビニルアルコール単位を１９〜３８モル％、一般式（３）で表される酢酸ビニル単位を１０モル％以下、および一般式（４）で表されるエチレン性不飽和二重結合を含有する構成単位を０．３〜１０モル％有するから、良好な架橋密度のセラミックシートが得られる。
【００２３】
＜請求項２の発明＞
（メタ）アクリロイル基を含むイソシアネート化合物と（メタ）アクリロイル基を含むオキシラン化合物はそれぞれがポリビニルアセタールの水酸基残基との縮合時の反応性に優れ、縮合物の安定性の点で良好である。したがって（メタ）アクリロイル基を含むイソシアネート化合物とポリビニルアセタールの水酸基残基との縮合反応または（メタ）アクリロイル基を含むオキシラン化合物とポリビニルアセタールの水酸基残基との縮合反応によって得られた生成物は本発明における変性ポリビニルアセタール（Ａ）を得るために好適に用いられる。
【００２４】
＜請求項３の発明＞
請求項１または２に記載の感光性組成物にさらにエチレン性不飽和二重結合を少なくとも１個含有する化合物を含有するから、架橋反応の効率が上昇する。
【００２５】
＜請求項４の発明＞
請求項１ないし請求項３のいずれかに記載の感光性組成物にさらに、未変性のポリビニルブチラールを含有するから、架橋反応において架橋密度が高くなり過ぎることがなく適度な架橋密度のセラミックシートが得られる。その結果、耐溶剤性を発現しつつ、強度にも優れたセラミックシートを得ることができる。
【発明を実施するための最良の形態】
【００２６】
以下本発明の実施形態を詳細に説明する。
【００２７】
本発明の積層セラミックコンデンサーの誘電体層用感光性組成物（以下、本発明の感光性組成物という）は、変性ポリビニルアセタール（Ａ）と、光重合開始剤（Ｂ）とを含有する。
【００２８】
本発明において、変性ポリビニルアセタール（Ａ）は、ポリビニルアセタールに水酸基との反応性を有する官能基とエチレン性不飽和基とを有する化合物（以下、変性用モノマーという）を反応させることにより得られる。そして、変性ポリビニルアセタール（Ａ）は、一般式（１）で表されるビニルアセタール単位、一般式（２）で表されるビニルアルコール単位、一般式（３）で表される酢酸ビニル単位および一般式（４）で表されるエチレン性不飽和二重結合を含有する単位を構成単位として有する。
【００２９】
一般式（１）中のＲ１としては、メチル基、エチル基、プロピル基、ブチル基、ペンチル基などの鎖状アルキル基、シクロヘキサンなどの環状アルキル基およびフェニル基、トリル基などのアリール基があげられる。この中でも特にブチル基が好ましい。
【００３０】
一般式（４）中のＲ２は、ポリビニルアセタールのビニルアルコール単位の水酸基と変性用モノマーとの反応により導入されたエチレン性不飽和二重結合を有する基である。
すなわち一般式（４）で表される構成単位は、ポリビニルアセタールの構成単位の一つであるビニルアルコール単位の水酸基に対し、変性用モノマーを反応させることにより、アセタール結合、ウレタン結合、エステル結合またはエーテル結合から選ばれる少なくとも一つの結合を介してエチレン性不飽和二重結合を導入することにより得られる。
【００３１】
変性ポリビニルアセタール（Ａ）の合成に使用されるポリビニルアセタールは、分子量が１００００ないし１５００００のものが好ましい。分子量が１００００未満のものはシートアタック現象を抑えることができない上に、十分な強度のセラミックグリーンシートを得られず、１５００００を超えるものは高粘度となり取り扱いが困難となる。また、セラミック混合スラリーの粘度の調整、セラミックグリーンシートの強度や伸度の調整を目的として、２種以上のポリビニルアセタールを組み合わせて使用することもできる。
【００３２】
変性用モノマーとしては、ビニロキシエトキシエチル（メタ）アクリレート、ビニロキシエチル（メタ）アクリレート、ジビニルエーテルの片末端へ水酸基を有する（メタ）アクリレートを付加させた化合物等のエチレン性不飽和基とビニルエーテル基を有する化合物、（メタ）アクリル酸、けい皮酸、マレイン酸、フマル酸、アコニット酸、イタコン酸等のエチレン性不飽和基とカルボキシル基を有する化合物、無水マレイン酸、無水アコニット酸、無水イタコン酸等のエチレン性不飽和基と酸無水物基を有する化合物、（メタ）アクリル酸メチル、（メタ）アクリル酸エチル等のエチレン性不飽和基とカルボン酸エステル基を有する化合物、（メタ）アクリル酸クロリド、けい皮酸クロリド等のエチレン性不飽和基とカルボン酸のハロゲン化物を有する化合物、イソシアネートメチル（メタ）アクリレート、イソシアネートエチル（メタ）アクリレート、ｍ−イソプロペニル−α，α−ジメチルベンジルイソシアネート、１，１−（ビスアクリロイルオキシメチル）イソシアナート、多価イソシアネートヘ水酸基含有アクリレートを部分的に反応させた反応物等のエチレン性不飽和基とイソシアネート基を有する化合物、グリシジル（メタ）アクリレート、４−ヒドロキシブチルアクリレートグリシジルエーテル等のアクリルグリシジルエーテル、３，４−エポキシシクロヘキシルメチル（メタ）アクリレート、ビニルシクロヘキセンモノエポキシド化合物、α―エチルグリシジルアクリレート、クロトニルグリシジルエーテル、イタコン酸モノアルキルモノグリシジルエステル等のエチレン性不飽和基とオキシラン基を有する化合物等が挙げられる。なお、本明細書において、（メタ）アクリレートとは、アクリレートとメタアクリレートを総称する用語である。
【００３３】
これらの中でも、エチレン性不飽和基としては（メタ）アクリロイル基が光照射による反応性の点から好ましく、水酸基と反応性を有する官能基としてはイソシアナート基またはオキシラン基がポリビニルアセタールとの反応性と反応生成物の安定性の点から好ましい。したがって、変性用モノマーとしては（メタ）アクリロイル基を含むイソシアネート化合物または（メタ）アクリロイル基を含むオキシラン化合物が好ましい。
【００３４】
エチレン性不飽和基とイソシアネート基を有する化合物（以下、重合性イソシアナート化合物という）とポリビニルアセタールとの反応は、イソシアナート基の高い反応性により反応触媒が不要な場合もあるが、一例として、ジブチル錫ジラウレート、ジブチル錫―２−エチルヘキソエート、ジブチル錫マレエート、トリエチルアミン、ジアザビシクロオクタンなどの化合物を使用することができる。反応条件に制限は無いが、触媒の使用の如何に係わらず、通常５０〜９０℃の温度範囲で約２〜６時間の反応により達成される。
【００３５】
また、エチレン性不飽和基とオキシラン基を有する化合物（以下、重合性オキシラン化合物という）とポリビニルアセタールとの反応に使用する触媒に制限はない。例えば、酸触媒としては、硫酸、リン酸、過塩素酸等の無機酸、ＢＦ３等のルイス酸、メタンスルホン酸、ベンゼンスルホン酸、ｐ−トルエンスルホン酸、ドデシルベンゼンスルホン酸等の有機スルホン酸などが使用できる。塩基性触媒としては、トリエチルアミン、テトラメチルエチレンジアミン、トリブチルアミン、トリ−ｎ−オクチルアミン、ジメチルベンジルアミン、ピリジン等の３級アミン、テトラメチルアンモニウムクロライド、テトラメチルアンモニウムブロミド、テトラエチルアンモニウムブロミド、テトラブチルアンモニウムブロミド等の４級アンモニウム塩、トリフェニルホスフィン、トリブチルホスフィン等のリン化合物などが使用できる。
【００３６】
反応条件に制限はないが、通常、室温〜１２０℃の温度範囲で反応を行う。
【００３７】
本発明において変性ポリビニルアセタール（Ａ）には一般式（１）ないし（４）で表される構成単位が以下の割合で含まれる。
【００３８】
一般式（１）で表される構成単位は、６０〜８０モル％であることが好ましい。６０モル％未満のものは、使用する有機溶剤に対する溶解性やポリビニルアセタールの持つ柔軟性が低し、８０モル％を越えるものは実際には合成できない。
【００３９】
一般式（２）で表される構成単位は、１９〜３８モル％であることが好ましい。１９モル％未満では硬化膜の架橋密度が高くなりすぎることから、セラミックシートが硬く脆くなり、剥離処理を施したポリエチレンテレフタレートフィルム等の支持体上に塗布されたシートを光照射した後に巻き取る際や積層時に剥離ベースから剥離する際にシートに亀裂を生じやすくなり、３８モル％を超えると光硬化により十分な架橋密度が得られず、シートアタック現象を十分に抑えることができない。
【００４０】
一般式（３）で表される構成単位は、１０モル％以下であることが好ましく、少ないほど良い。１０モル％を超えると水酸基量の低下を招き、変性用モノマーとポリビニルアセタールとの反応性が低下する。
【００４１】
一般式（４）で表される構成単位は０．３〜１０モル％であることが好ましく、より好ましくは０．５〜５モル％である。０．３モル％未満では光硬化により十分な架橋密度が得られず、シートアタック現象を十分に抑えることができず、１０モル％を超えると硬化膜の架橋密度が高くなりすぎてセラミックシートが硬く脆くなり、剥離処理を施したポリエチレンテレフタレートフィルム等の支持体上に塗布されたシートを光照射した後に巻き取る際や積層時に支持体から剥離する際にシートに亀裂を生じやすくなる。
【００４２】
本発明で用いることができる光重合開始剤（Ｂ）としては、一例として、ベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４'−ジメチルアミノベンゾフェノン等のベンゾフェノン類、チオキサントン、２，４−ジエチルチオキサントン、イソプロピルチオキサントン、クロロチオキサントン、イソプロポキシクロロチオキサントン等のチオキサントン類、エチルアントラキノン、ベンズアントラキノン、アミノアントラキノン、クロロアントラキノン、アントラキノン−２−スルホン酸塩、アントラキノン−２，６−ジスルホン酸塩等のアントラキノン類、アセトフェノン類、ベンゾインメチルエーテル、ベンゾインエチルエーテル、ベンゾインフェニルエーテル等のベンゾインエーテル類、２，４，６−トリハロメチルトリアジン類、１−ヒドロキシシクロヘキシルフェニルケトン、２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２−（２，４−ジメトキシフェニル）−４，５−ジフェニルイミダゾール二量体類、２，４，５−トリアリールイミダゾール二量体類、ベンジルジメチルケタール、２−ベンジル−２−ジメチルアミノ−１−（４−モルホリノフェニル）−ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等のベンゾイン類、９−フェニルアクリジン、１，７−ビス（９，９'−アクリジニル）ヘプタン等のアクリジン誘導体、ビスアシルフォスフィンオキシドおよびこれらの混合物等が挙げられる。これらは単独または２種以上を組み合わせて用いることができる。これらの光重合開始剤（Ｂ）は、変性ポリビニルアセタール（Ａ）とエチレン性不飽和二重結合を少なくとも１個有する化合物（後述する）と未変性のポリビニルアセタール（後述する）との合計１００重量部に対して０．１〜２０重量部の範囲で使用することが好ましい。
【００４３】
これらの光重合開始剤（Ｂ）に加え、増感剤、促進剤等を添加することもできる。一例として、ｐ−ジメチル安息香酸エチル、ｐ−ジメチル安息香酸イソアミル、エタノールアミン、ジエタノールアミン、Ｎ，Ｎ−ジメチルエタノールアミン、Ｎ−メチルジエタノールアミン、トリエタノールアミン等が挙げられる。
【００４４】
本発明の感光性組成物においては、上記した変性ポリビニルアセタール（Ａ）と、光重合開始剤（Ｂ）に加えて、エチレン性不飽和二重結合を少なくとも１個有する化合物（以下、重合性モノマーという）を含有するものが好ましく（請求項３の発明）、さらに未変性のポリビニルアセタールを含有するもの（請求項４の発明）が特に好ましい。
【００４５】
重合性モノマーには、（メタ）アクリロイル基、アリル基、ビニルエーテル基、ビニルアミド基、（メタ）アクリルアミド基等、不飽和結合を少なくとも１個有するもので、ビニルモノマーと称される重合性の化合物に加えて、分子量が１００００以下であるような重合性のプレポリマーないしはオリゴマーも含まれる。
【００４６】
このような重合性モノマーとしては、一例として、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｓｅｃ−ブチル（メタ）アクリレート、ｔｅｒｔ−ブチル（メタ）アクリレート、ペンチル（メタ）アクリレート、ヘキシル（メタ）アクリレート、２−エチルヘキシル（メタ）アクリレート、ヘプチル（メタ）アクリレート、オクチル（メタ）アクリレート、ノニル（メタ）アクリレート、デシル（メタ）アクリレート等のアルキル（メタ）アクリレート、シクロペンチル（メタ）アクリレート、シクロヘキシル（メタ）アクリレート、シクロヘプチル（メタ）アクリレート、ベンジル（メタ）アクリレート、テトラヒドロフルリル（メタ）アクリレート、フェニル（メタ）アクリレート、フェノキシエチル（メタ）アクリレート、メトキシエチル（メタ）アクリレート、ジメチルアミノエチル（メタ）アクリレート、ジメチルアミノプロピル（メタ）アクリレート、２−クロロエチル（メタ）アクリレート、２−フルオロエチル（メタ）アクリレート、２−シアノエチル（メタ）アクリレート、２−ヒドロキシエチル（メタ）アクリレート、２−ヒドロキシプロピル（メタ）アクリレート、メトキシジエチレングリコール（メタ）アクリレート、メトキシトリエチレングリコール（メタ）アクリレート、２−ヒドロキシ−３−フェノキシプロピル（メタ）アクリレート、ポリエチレングリコールジ（メタ）アクリレート（エチレン基の数が２〜２３のもの）、トリメチロールプロパンジ（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート、テトラメチロールメタントリ（メタ）アクリレート、テトラメチロールメタンテトラ（メタ）アクリレート、ポリプロピレングリコールジ（メタ）アクリレート（プロピレン基の数が２〜１４のもの）、ペンタエリスリトールトリ（メタ）アクリレート、ペンタエリスリトールテトラ（メタ）アクリレート、エトキシ化ペンタエリスリトールテトラ（メタ）アクリレート、プロポキシ化ペンタエリスリトールテトラ（メタ）アクリレート、ジペンタエリスリトールペンタ（メタ）アクリレート、ジペンタエリスリトールヘキサ（メタ）アクリレート、ビスフェノールＡジ（メタ）アクリレート、ビスフェノールＡオキシエチレンジ（メタ）アクリレート、ビスフェノールＡジオキシエチレンジ（メタ）アクリレート、ビスフェノールＡトリオキシエチレンジ（メタ）アクリレート、ビスフェノールＡポリオキシエチレンジ（メタ）アクリレート、ビスフェノールＦジ（メタ）アクリレート、ビスフェノールＦオキシエチレンジ（メタ）アクリレート、ビスフェノールＦジオキシエチレンジ（メタ）アクリレート、ビスフェノールＦトリオキシエチレンジ（メタ）アクリレート、ビスフェノールＦポリオキシエチレンジ（メタ）アクリレート、ポリグリセリンポリ（メタ）アクリレート、エチレングリコールジグリシジルエーテルの（メタ）アクリル酸付加物、ポリエチレングリコールジグリシジルエーテルの（メタ）アクリル酸付加物（エチレン基の数が２〜１４のもの）、プロピレングリコールジグリシジルエーテルの（メタ）アクリル酸付加物、ポリプロピレングリコールジグリシジルエーテルの（メタ）アクリル酸付加物（エチレン基の数が２〜１４のもの）、ソルビトールポリグリシジルエーテルの（メタ）アクリル酸付加物、グリセリントリグリシジルエーテルの（メタ）アクリル酸付加物、ビスフェノールＡジグリシジルエーテルの（メタ）アクリル酸付加物、ビスフェノールＦジグリシジルエーテルの（メタ）アクリル酸付加物、フェノールノボラックポリ（メタ）アクリレート、クレゾールノボラックポリ（メタ）アクリレート、フェノールノボラックエポキシの（メタ）アクリル酸付加物、クレゾールノボラックエポキシの（メタ）アクリル酸付加物、多価カルボン酸（無水フタル酸、無水ピロメリット酸等）と水酸基およびエチレン性不飽和基を有する化合物（２−ヒドロキシエチル（メタ）アクリレート等）とのエステル化物、多価カルボン酸（無水フタル酸、無水ピロメリット酸等）とグリシジル（メタ）アクリレートとの付加物、メチレンビス（メタ）アクリルアミド、塩化ビニル、酢酸ビニル等のビニル系モノマー、スチレン、α―メチルスチレン、ｐ−ｔ−ブチルスチレン等のスチレン系モノマー、アクリロニトリル、メタアクリロニトリル等のニトリル系モノマー、ウレタンアクリレートなどが挙げられる。
【００４７】
これらの重合性モノマーは、単独または２種以上を組み合わせて使用することもできる。重合性モノマーは変性ポリビニルアセタール（Ａ）１００重量部に対して１０〜２００重量部の範囲で使用することが好ましく、より好ましくは２０〜１００重量部である。重合性モノマーの量が１０重量部未満では、光硬化性の向上が見られず、２００重量部を超えて使用すると、シートアタック現象を抑えることはできるが、ポリビニルアセタールの持つ柔軟性や靭性の効果が低下し、特に薄膜のシートを成型した場合、シートに亀裂を生じやすくなる。
【００４８】
また、本発明で使用される未変性ポリアセタールは、光硬化膜の架橋密度を調整し、セラミックグリーンシートの可撓性、強度、伸度を調整することを目的とするものであり、変性ポリビニルアセタール（Ａ）１００重量部に対して１０〜３００重量部の範囲で添加されることが好ましく、より好ましくは３０〜１００重量部である。１０重量部未満では添加の効果が確認できなくなり、３００重量部を超えると、十分な架橋密度が得られず、シートアタックに耐えることができない。
【００４９】
本発明の感光性組成物には、他の成分として、重合禁止剤、可塑剤、消泡剤、界面活性剤、カップリング剤、レベリング剤、沈降防止剤等、公知のものを必要に応じて配合することができる。また、本発明の感光性組成物は、アセトン、メチルエチルケトン、メチルイソブチルケトン等のケトン類、メタノール、エタノール、イソプロパノール、ｎ−プロパノール、ｎ−ブタノール、テルピネオール等のアルコール類、トルエン、キシレン等の溶剤で希釈して使用することもできる。この希釈溶剤は単独でも、二種以上を組み合わせて用いてもよい。
【００５０】
本発明の感光性組成物を使用したセラミックシートの作成方法としては特に制限はないが一例として、まずセラミック粉末を有機溶剤に分散した溶液中に本発明の感光性組成物と可塑剤を加え、ボールミル等の混合装置により均一に混合し、濾過および脱泡を行うことによりセラミックスラリーを調製する。次いで、このスラリーをドクターブレード、３本ロールリバースコーター等を用いて、剥離性の支持体上に塗布し、加熱乾燥した後、乾燥膜を光硬化することにより得られる。
【００５１】
セラミックスラリーの調製に使用できる有機溶剤としては、本発明の感光性組成物を溶解し、セラミックスラリーに適度な混練性を与えるものであればよい。一例としては、アセトン、メチルエチルケトン、メチルイソブチルケトン等のケトン類、メタノール、エタノール、イソプロパノール、ｎ−プロパノール、ｎ−ブタノール、テルピネオール等のアルコール類、トルエン、キシレン等の芳香族炭化水素類等があげられ、これらの溶剤を単独または、二種以上を組み合わせて使用することができる。
【００５２】
セラミックスラリーを調製する際に用いられるセラミック粉末としては、アルミナ、ジルコニア、ケイ酸アルミニウム、酸化チタン、酸化亜鉛、チタン酸バリウム、マグネシア、サイアロン、スピネルムライト、結晶化ガラス、炭化ケイ酸、窒化ケイ酸、窒化アルミニウムなどが挙げられ、単独または二種以上を組み合わせて使用することができる。
【００５３】
またこれらのセラミック粉末には、ＭｇＯ−ＳｉＯ２−ＣａＯ系、Ｂ２Ｏ３−ＳｉＯ２系、ＰｂＯ−Ｂ２Ｏ３−ＳｉＯ２系、ＣａＯ−ＳｉＯ２−ＭｇＯ−Ｂ２Ｏ３系またはＰｂＯ−ＳｉＯ２−Ｂ２Ｏ３−ＣａＯ系等のガラスフリットを添加してもよい。
【００５４】
本発明の感光性組成物は、溶媒成分を除いた不揮発成分として、セラミック粉末１００重量部に対して３〜２０重量部の範囲で配合することが好ましい。２０重量部を超えると、グリーンシートを焼成する際にシートの収縮率が大きくなり、３重量部未満では、セラミック粉末に分散されるバインダー成分の量が不十分となり、セラミックシートの柔軟性が低下し、焼結後に亀裂等が発生し易くなる。
【００５５】
セラミックシートを光硬化する際に使用できる活性エネルギー線としては、例えば、近紫外線、紫外線、電子線、Ｘ線などが挙げられるが、これらの中で紫外線が好ましく、その光源としては、例えば、低圧水銀灯、高圧水銀灯、超高圧水銀灯、ハロゲンランプ、殺菌灯などが使用できる。露光量は、光源の照度、セラミックシートの塗布膜厚、露光環境等によって異なるが、通常５０〜３０００ｍＪ／ｃｍ2 の範囲で硬化させることができる。
【００５６】
＜実施例＞
以下、実施例によって本発明を説明するが、本発明はこれらに限定されるものではない。
（１）エチレン性不飽和二重結合を有する変性ポリビニルアセタール（Ａ）の合成
【００５７】
（合成例１）
乾燥空気雰囲気の攪拌機つき容器に、ポリビニルアセタール（積水化学工業（株）製：商品名「エスレックＢＭ−Ｓ」、分子量約５．３×１０４、ブチラール化度７３ｍｏｌ％、重合度８００）１００重量部、トルエン３３５重量部を入れ、６０℃で溶解した。この溶液に、ジブチル錫ジラウレート０．１２重量部を入れ、攪拌しながら２−イソシアナートエチルメタクリレート（昭和電工(株)製：商品名「カレンズＭＯＩ」）１１．８重量部（「エスレックＢＭ−Ｓ」のビニル系単位全体に対して５モル％となる量）を滴下した。６０℃で６時間攪拌し、エチレン性不飽和基を有する変性ポリビニルアセタールａ（以下、変性アセタールａとする）を得た。反応の終了は、赤外分光分析により、２２５０ｃｍ−１のイソシアナート基に帰属される吸収の消失により確認した。合成例１ないし４において、「エスレックＢＭ−Ｓ」のビニル系単位全体とはビニルアセタール単位とビニルアルコール単位と酢酸ビニル単位とを総括したものをいう。
【００５８】
（合成例２）
トルエンを３７１重量部、ジブチル錫ジラウレートを０．２４重量部、２−イソシアナートエチルメタクリレートを２３．６重量部（「エスレックＢＭ−Ｓ」のビニル系単位全体に対して１０モル％となる量）使用したこと以外は合成例１と同様にして、エチレン性不飽和基を有する変性ポリビニルアセタールｂ（以下、変性アセタールｂとする）を得た。合成例１と同様の方法で、反応の終了を確認した。
【００５９】
（合成例３）
トルエンを３３２重量部使用して、合成例１と同様にポリビニルアセタールをトルエンに溶解した。この溶液を攪拌しながら、グリシジルメタクリレート１０．８重量部（「エスレックＢＭ−Ｓ」のビニル系単位全体に対して５モル％となる量）を滴下した。１００℃で８時間攪拌し、エチレン性不飽和基を有する変性ポリビニルアセタールｃ（以下、変性アセタールｃとする）を得た。反応の終了は、赤外分光分析により、８２０ｃｍ−１のオキシラン環に帰属される吸収の消失により確認した。
【００６０】
（合成例４）
トルエンを３６５重量部、グリシジルメタクリレートを２１．６重量部（「エスレックＢＭ−Ｓ」のビニル系単位全体に対して１０モル％となる量）使用したこと以外は合成例３と同様にして、エチレン性不飽和基を有する変性ポリビニルアセタールｄ（以下、変性アセタールｄとする）を得た。合成例３と同様の方法で反応の終了を確認した。
【００６１】
（２）感光性組成物の調製（実施例１ないし１０、比較例１）
未変性ポリビニルアセタールとしてポリビニルアセタール（積水化学工業（株）製：商品名「エスレックＢＭ−Ｓ」、分子量約５．３×１０４、ブチラール化度７３ｍｏｌ％、重合度８００）、重合性モノマーとしてポリエチレングリコール＃４００ジメタクリレート（新中村化学工業（株）製：商品名「ＮＫエステル９Ｇ」）、光重合開始剤として２−ベンジル−２−ジエチルアミノ−１−（４−モルホリノフェニル）ブタン−１−オン（チバ・スペシャルティ・ケミカルズ（株）製：商品名「イルガキュア３６９」）を使用し、合成例１ないし４によって得られた変性アセタールａ，ｂ，ｃ，ｄおよび未変性のポリビニルアセタールをそれぞれ２５％のトルエン溶液とし、以下に示す表１に記載の配合組成となるように実施例１ないし１０および比較例１の感光性組成物を調製した。表１における各成分の配合量は、変性アセタール１００重量部に対する量を示し、表中の未変性アセタールは未変性ポリビニルアセタールを示す。
【００６２】
【表１】
2007115827.tif 000006
【００６３】
（３）セラミックスラリーの調製
ボールミルに、セラミック粉末（堺化学工業(株)製：商品名「ＢＴ−０３」）１００重量部、ポリエチレングリコール系分散剤１．０重量部、トルエン４０重量部、エタノール２０重量部、分散媒体としてジルコニアビーズ（直径２ｍｍ）２５０重量部を入れ、５時間分散した。この分散液に、（２）で調製した感光性組成物６７重量部、ジオクチルフタレート３．０重量部を入れ、１５時間分散し、テトロンメッシュ♯３００を介して濾過処理を行うことによりセラミックスラリーを得た。
【００６４】
（４）セラミックシートの作成
上記のセラミックスラリーを、ブレードコート法によりポリエチレンテレフタレートフイルム上に乾燥膜厚が３μｍになるように塗布し（乾燥条件は８０℃、１０分）、高圧水銀灯にて３００ｍＪ／ｃｍ２の紫外線を照射して硬化を行うことにより、セラミックシートを得た。
【００６５】
（５）シートアタック耐性試験
上記のセラミックシートを、エタノールまたはテルピネオールに１５分間浸漬し、シートアタック耐性を評価した。評価結果を以下の表２に示す。表中の○は形状保持したものを示し、×は形状を保持できなかったものを示す。
【００６６】
【表２】
2007115827.tif 000007
【００６７】
（６）試験結果と考察
実施例１ないし１０の感光性組成物を使用して作成されたセラミックシートは、浸漬後も形状を保持していたが、比較例１の感光性組成物を使用して作成したセラミックシートは、亀裂やしわが発生し、形状を保持することができなかった。
【００６８】
比較例１の感光性組成物には、変性ポリビニルアセタール（Ａ）成分が含有されていないが、実施例１ないし１０の本発明の感光性組成物には変性ポリビニルアセタール（Ａ）成分が含有されている。従って、実施例１ないし１０の感光性組成物を使用してセラミックシートを作成すると、活性エネルギー線の照射を受けることで光重合開始剤（Ｂ）が触媒として作用し、それに伴なって変性ポリビニルアセタール（Ａ）の構成単位が有しているエチレン性不飽和二重結合の部分が架橋反応をすることで光硬化する。この光硬化により、セラミックシートの溶解性を変化させるから、セラミックシートの耐溶剤性を発現させることができ、シートアタック現象を防止することができる。